(57)【特許請求の範囲】
【請求項１】
基材と、該基材の少なくとも一方の面に設けられた中間層と上層とを有する電飾用途に用いるインクジェット記録用シートであって、前記基材がポリエステルフィルムであり、前記中間層が、中空状プラスチックピグメント及び結着剤としてポリエステル樹脂を含み、基材と該中間層とを一体として測定した不透明度が３０〜８０％であり、かつ上層の不透明度が５〜５０％であることを特徴とするインクジェット記録用シート。
【請求項２】
基材と、該基材の少なくとも一方の面に設けられた中間層と上層とを有する電飾用途に用いるインクジェット記録用シートであって、前記基材がポリプロピレンフィルムであり、前記中間層が、中空状プラスチックピグメント及び結着剤としてスチレン−アクリル系共重合樹脂を含み、基材と該中間層とを一体として測定した不透明度が３０〜８０％であり、かつ上層の不透明度が５〜５０％であることを特徴とするインクジェット記録用シート。
【発明の詳細な説明】
【０００１】
【発明の属する技術分野】
本発明は、インクジェット記録用シートに関する。さらに詳しくは、本発明は、塗工層の強度及び発色性などに優れ、特に電飾用途に好適なインクジェット記録用シートに関するものである。
【０００２】
【従来の技術】
近年、コンピュータ利用技術の普及により、コンピュータにより作製した資料をプリンターなどを用いてプリントアウトすることが頻繁に行われるようになってきた。その際使用されるプリンターとしては、ドットインパクトプリンター、レーザープリンター、サーマルプリンターおよびインクジェットプリンターなどが挙げられるが、プリントアウト時の機械的騒音がほとんどなく、かつプリントアウトに伴うランニングコストの低さから、インクジェットプリンターが広く利用されている。
【０００３】
このインクジェットプリンターにおいては、ノズルから記録用シートに向けてインクの微小液滴を高速に飛翔させ、記録面に付着させて画像や文字などの記録が行われる。
このようなインクジェットプリンターに用いられるインクジェット記録用シートにおいては、その用途の一つとして電飾用途が知られている。この電飾用途の場合、印画されたシートの背後（観察者から見てシートの向こう側）に光源があり、透過光によって画像が鑑賞されることから、光を透過させるシートが用いられ、通常透明性の高いプラスチックフィルムに塗工層を設けたシートが使用されている。該プラスチックフィルムは、紙と比較して加工適性、耐水性、カール防止性などの面で有利であるが、印刷適性に劣るため、この印刷適性を付与する目的で前記のように塗工層を設けて使用される。
【０００４】
ところで、透明性が高いプラスチックフィルムを用いる場合、一般に不透明度が不足しがちになる。電飾用途においては、光を透過させる必要があるとはいえ、画像濃度を得たり、光源を目立たなくさせるために、ある程度の不透明度が必要である。したがって、酸化チタンなどの無機填料をインク受理層に含有させることが行われているが、基材ではなく、インク受理層によって必要な不透明度を得ることは容易ではなく、無機填料を多量に添加させるか、層を厚くする必要がある。その結果、インク受理層の強度が低下したり、色材が無機填料に隠蔽されて発色性が低下するなどの問題が生じていた。
【０００５】
【発明が解決しようとする課題】
本発明は、このような状況下で、塗工層の強度及び発色性などに優れ、かつ適度の不透明度を有し、特に電飾用途に好適なインクジェット記録用シートを提供することを目的とするものである。
【０００６】
【課題を解決するための手段】
本発明者は、前記の好ましい性質を有するインクジェット記録用シートを開発すべく鋭意研究を重ねた結果、基材上に中間層と上層とを設け、かつ中間層に中空状プラスチックピグメントを含有させ、基材と該中間層とを一体として測定した不透明度及び上層の不透明度を、それぞれ特定の範囲に制御することにより、その目的を達成し得ることを見出した。本発明は、かかる知見に基づいて完成したものである。
【０００７】
すなわち、本発明は、（１）基材と、該基材の少なくとも一方の面に設けられた中間層と上層とを有する電飾用途に用いるインクジェット記録用シートであって、前記基材がポリエステルフィルムであり、前記中間層が、中空状プラスチックピグメント及び結着剤としてポリエステル樹脂を含み、基材と該中間層とを一体として測定した不透明度が３０〜８０％であり、かつ上層の不透明度が５〜５０％であることを特徴とするインクジェット記録用シート、及び（２）基材と、該基材の少なくとも一方の面に設けられた中間層と上層とを有する電飾用途に用いるインクジェット記録用シートであって、前記基材がポリプロピレンフィルムであり、前記中間層が、中空状プラスチックピグメント及び結着剤としてスチレン−アクリル系共重合樹脂を含み、基材と該中間層とを一体として測定した不透明度が３０〜８０％であり、かつ上層の不透明度が５〜５０％であることを特徴とするインクジェット記録用シート、を提供するものである。
【０００８】
【発明の実施の形態】
本発明のインクジェット記録用シートは、基材と、該基材の少なくとも一方の面に設けられた中間層と上層とを有するものである。前記基材としては、シート状のものであればよく、特に制限はないが、本発明の記録用シートは、主として電飾用途に用いられることから、プラスチックフィルムが好ましく、特に透明性の高いものが好適である。このプラスチックフィルムとしては、ポリエチレンテレフタレートなどのポリエステル、ポリプロピレンを用いることができる。また、透明性には劣るが、必要に応じて炭酸カルシウムなどの無機粉末を内添させたもの、有機ピグメントを内添させたもの、あるいは発泡プラスチックフィルムなども用いることができる。
【０００９】
ここで、発泡プラスチックフィルムとは、フィルムの表面や内部に形成させる亀裂や欠所、あるいは、細かな気泡や空洞などを有するプラスチックフィルムをいうが、これらの気泡や空洞などは、炭酸カルシウム等の無機粉末を含有したフイルムを延伸して無機粉末の周囲に発生させたり（ミクロボイドフィルム）、発泡剤を含有させたフィルムにおいて発泡剤を発泡させたりして形成したものなど、その名称や形成方法あるいは気泡や空洞の生成形態は問わない。
【００１０】
基材は、単層構造でも多層構造でもよく、多層構造としては、例えば、接着剤を介して層同士を貼り合せる方法、複数の押し出し機から複数の原料を押し出し合流させて製膜するいわゆる共押出方法、フィルムの上に押出機から直接フィルムを押し出しながら貼り合わせて積層するいわゆる押し出しラミネート方法など、公知の方法のいずれで形成したものも用いることができる。これらの基材の厚さとしては、通常１０〜４００μｍ、好ましくは５０〜１５０μｍの範囲で選定される。
【００１１】
なお、基材として、プラスチックからなるものを用いる場合には、その上に設けられる層との密着性や濡れ性などを向上させるなどの目的で、所望により、基材の片面又は両面に、酸化法や凹凸化法などにより表面処理を施すことができる。上記酸化法としては、例えばコロナ放電処理、クロム酸処理（湿式）、火炎処理、熱風処理、オゾン・紫外線照射処理などが挙げられる。また、凹凸化法としては、例えばサンドブラスト法、溶剤処理法などが挙げられる。それらの表面処理法は基材の種類に応じて適宜選ばれるが、一般にはコロナ放電処理法が効果及び操作性などの面から好ましく用いられる。また、易接着処理を施すこともできる。
【００１２】
本発明の記録用シートにおいては、前記基材の少なくとも一方の面に、中間層と上層とが設けられる。
前記中間層は、中空状プラスチックピグメントを含む層であり、この中空状プラスチックピグメントとしては、粒子内の空隙率が２０％以上であって、平均粒径が０．３〜３．０μｍの真球状の有機高分子微粒子を好ましく挙げることができる。
このような中空状プラスチックピグメントは、無機填料よりも不透明度を向上させる効果が大きく、したがって、無機填料を用いる場合よりも少量でよく、その結果、中間層に含有させる結着剤の比率を大きくできるため、中間層自体の強度や、基材との密着強度を向上させることができる。また、無機填料を用いる場合よりも、中間層が柔軟になり、これも基材との密着強度を向上させる作用を有している。更に、無機填料を用いる場合は空隙が形成されて水分を吸収しやすくなり、雨水などの侵入によるシート端部の剥離の原因となるが、中空状プラスチックピグメントを用いると、これも防止できる。
【００１３】
当該中空状プラスチックピグメントの空隙率が２０％未満では前記効果が充分に発揮されにくい。より好ましい空隙率は、３０〜８０％の範囲である。また、平均粒径が０．３μｍ未満では所望の不透明度が得られにくく、３．０μｍを超えると凹凸により塗工層にザラツキが生じる原因となる。より好ましい平均粒径は０．５〜１．５μｍの範囲である。なお、この平均粒径はレーザー回折法により測定することができる。また、中空状プラスチックピグメントは、表面から内部の空間へ通じる貫通孔を持つものでもよい。
【００１４】
当該中空状プラスチックピグメントとしては、例えばポリスチレン、スチレン−アクリル系共重合体、ポリメチルメタクリレート、ポリエチレン、尿素−ホルマリン樹脂、メラミン−ホルマリン樹脂、ベンゾグアナミン−ホルマリン樹脂、メラミン−ベンゾグアナミン−ホルマリン樹脂などの有機高分子微粒子が挙げられる。これらの中で、性能及び経済性などの面から、スチレン−アクリル系共重合体微粒子が好ましい。このような中空状プラスチックピグメントとしては、例えば、ロームアンドハース社の「ローペイク」などが市販されている。
【００１５】
本発明においては、当該中空状プラスチックピグメントは、一種を単独で用いてもよく、二種以上を組み合わせて用いてもよい。また、中間層における当該中空状プラスチックピグメントの含有量は、２０〜８０重量％の範囲が好ましい。この含有量が２０重量％未満では充分な隠蔽性が得られにくく、一方８０重量％を超えると層間強度が低下する原因となる。当該中空状プラスチックピグメントのより好ましい含有量は４０〜６０重量％の範囲である。
【００１６】
本発明においては、この中間層には、層形成のために結着剤を用いる。この結着剤としては、ポリエステル樹脂、スチレン−アクリル系共重合体が挙げられる。
【００１７】
本発明においては、特に、基材としてポリエステルフィルムを選択した場合には、結着剤としてポリエステル樹脂を、基材としてポリプロピレンフィルムを選択した場合には、結着剤としてスチレン−アクリル系共重合体を用いることが、基材と中間層との密着強度を向上させる面から好ましい。
本発明においては、中間層における前記結着剤の含有量は、２０〜８０重量％の範囲が好ましい。この含有量が２０重量％未満では層間強度が低下するおそれがあり、一方８０重量％を超えると中空状プラスチックピグメントの含有量が少なくなり充分な隠蔽性が得られにくい。該結着剤のより好ましい含有量は、４０〜６０重量％の範囲である。
【００１８】
当該中間層には、ブロッキング防止などの目的で、必要に応じて前記中空状プラスチックピグメント以外の填料を含有させることもできる。この場合、使用できる填料としては、有機、無機のいずれの粒子であってもよく、例えば炭酸カルシウム、タルク、クレー、けいそう土、水酸化アルミニウム、ポリスチレン、ポリメタクリレート、酸化チタン、焼成カオリンなどの粒子が挙げられ、これらは一種を用いてもよく、二種以上を組み合わせて用いてもよい。これらの中空状プラスチックピグメント以外の填料は、本発明の効果が損なわれない程度の量にとどめることが肝要である。
【００１９】
当該中間層には、本発明の効果が損なわれない範囲で、必要に応じて各種添加剤、例えば消泡剤、帯電防止剤、紫外線吸収剤、蛍光増白剤、防腐剤、顔料分散剤、増粘剤などを含有させることができる。
当該中間層の厚さは、５〜４０μｍの範囲が好ましい。この厚さが５μｍ未満では隠蔽性が得られにくく、一方４０μｍを超えると強度が低下するおそれがある。当該中間層のより好ましい厚さは１０〜３０μｍの範囲である。
【００２０】
本発明においては、基材と前記中間層を一体として測定した不透明度を３０〜８０％の範囲に制御することが必要である。この不透明度が３０％未満では画像濃度が不足し、光源が目立ちすぎるし、８０％を超えると透過光が不足し、電飾の外観上の効果が損なわれる。この不透明度の調整は、成分の比率の調整や層の厚さの調整によって行うことができる。
なお、本発明における不透明度は、ＪＩＳ  Ｐ８１３８に準拠して測定した値である。
【００２１】
本発明のインクジェット記録用シートにおいて、前記中間層の上に設けられる上層は、一般的に填料と結着剤（バインダー）を含むものである。
当該上層に含まれる填料としては、特に制限はなく、有機、無機のいずれの粒子であってもよく、例えばシリカ、炭酸カルシウム、タルク、クレー、けいそう土、水酸化アルミニウム、ポリスチレン、ポリメタクリレート、酸化チタン、焼成カオリンなどの粒子が挙げられ、これらは一種を単独で用いてもよく、二種以上を組み合わせて用いてもよい。
【００２２】
一方、結着剤としては特に制限はなく、従来インク受理層において、結着剤として使用されている公知のものの中から、任意のものを適宜選択して用いることができる。このような結着剤としては、例えばポリビニルアルコール、ポリビニルブチラール、ゼラチン、ポリビニルアセタール、カルボキシメチルセルロース、ポリビニルピロリドン、ポリエステル樹脂、アクリル系樹脂、ポリウレタン樹脂、これらの共重合物、さらにはスチレン−アクリル系共重合体、エチレン−酢酸ビニル共重合体、スチレン−ブタジエンゴムなどが挙げられる。これらは一種を単独で用いてもよく、二種以上を組み合わせて用いてもよい。
【００２３】
本発明における前記上層は、不透明度が５〜５０％である。この不透明度が５０％を超えると、フロントタイプとして用いる場合の発色が鮮明であるという本発明の効果が充分に発揮されない。一方、諸特性を満足させながら５％未満にするのは困難である。また、フロントタイプとして用いる場合には、発色を向上させる為に、基材と中間層を一体として測定した不透明度が、上層の不透明度よりも大きいことが好ましい。また、発色の良さ、隠蔽性、画像濃度等を総合的に向上させて、好適な画像を得るために、不透明度としては、基材と中間層を一体として測定した不透明度が４０〜６０％で、上層の不透明度が３０〜５０％である組合わせが挙げられる。前記上層の不透明度の調整は、成分の比率の調整、填料の選択、層の厚さの調整などによって行うことができる。特に、不透明度を低くするためには、填料として、屈折率の低い合成シリカを使用することが有効である。
【００２４】
本発明においては、基材・中間層・上層の組合わせにおいて、基材がポリエステルフィルムであって、中間層がスチレン−アクリル系共重合体からなる中空状プラスチックピグメントとポリエステル樹脂からなる結着剤を含む層であり、上層が填料としてシリカ粒子を、結着剤としてポリウレタン樹脂を含む層であるものが、特に湿潤時の剥離強度が大きく、好ましい。
【００２５】
当該上層には、本発明の効果が損なわれない範囲で、必要に応じて各種添加剤、例えば消泡剤、帯電防止剤、紫外線吸収剤、蛍光増白剤、防腐剤、顔料分散剤、増粘剤などを含有させることができる。
当該上層の厚さは、１０〜４５μｍの範囲が好ましい。この厚さが１０μｍ未満ではインク吸収性が不足しがちであり、一方４５μｍを超えると強度が低下しがちである。当該上層のより好ましい厚さは１５〜４０μｍの範囲である。
【００２６】
本発明においては、前記中間層及び上層は、例えば下記の方法で形成することができる。
まず、結着剤、中空状プラスチックピグメントを必須成分として含む填料及び必要に応じて各種添加剤を、それぞれ所定の割合で適当な媒体に溶解又は分散させて、塗工に適した固形分濃度を有する中間層用塗工液を調製する。一方、結着剤、填料及び必要に応じて各種添加剤を、それぞれ所定の割合で適当な媒体に溶解又は分散させて、塗工に適した固形分濃度を有する上層用塗工液を調製する。
【００２７】
次に、基材の片面又は両面に、まず前記中間層用塗工液を乾燥後の厚さが所定の値になるように塗工し、乾燥処理して中間層を形成させる。次いで、この中間層上に、前記上層用塗工液を乾燥後の厚さが所定の値になるように塗工し、乾燥処理して上層を形成させる。この際、塗工方式としては、例えばリバースロールコート、エアナイフコート、グラビアコート、ブレードコートなどの公知の塗工方式を用いることができる。
【００２８】
本発明においては、このようにして基材の片面又は両面に設けられた中間層及び上層以外に、本発明の効果を損なわない範囲で別の層を１層以上設けてもよい。
例えば、本発明における中間層は、通常基材や上層との密着性に優れ、アンカーコート層の役割を果たすが、さらなる密着強度が要求される場合には、中間層と基材との間にアンカーコート層を設けることができる。この場合、本発明でいう「基材と中間層を一体として測定した不透明度」とは、アンカーコート層も含めて基材から中間層まで一体として測定した不透明度を意味する。
【００２９】
また、前記上層上に紫外線防止層や表面保護層を設けることができる。この場合、本発明でいう「上層の不透明度」とは、前記中間層よりも基材から遠い位置に設けられた層全部を一体として測定した不透明度を意味する。
前記アンカーコート層、紫外線防止層、表面保護層などは、適当な媒体中に必要な成分を溶解又は分散させて塗工液を調製し、リバースロールコート、エアナイフコート、グラビアコート、ブレードコートなどの公知の塗工方式にて塗工し、乾燥処理することにより、形成することができる。
【００３０】
前記構成の本発明のインクジェット記録用シートは、以下に示す効果を奏する。
（１）電飾用途には、塗工層側（印画面）を鑑賞する、フロントタイプ、表打ちなどと称される使い方と、逆像を印画して反対側（基材側）から鑑賞する、バックプリントと称される使い方があり、本発明の記録用シートは、いずれにも用いることができるが、特にフロントタイプとして用いた場合に、より特徴が発揮される。すなわち、中間層の不透明度が高く、上層の不透明度が低いため、上層に浸透したインク中の色材が上層自体に隠蔽される度合いが少なく、フロントタイプとして用いた場合、優れた発色性が発揮される。
【００３１】
（２）不透明度を確保する方法として、基材の一方の面にインク受理層を設けると共に、反対側に裏面層を設け、この裏面層を不透明度が高いものとする構成も考えられる。これに対し、本発明の記録用シートは、基材の一方の面に中間層と上層を設け、その反対側の面に粘着剤層を設けるのに適している。特に再剥離タイプの粘着剤層を設けた場合、例えば印画したシートをボード類に貼って使用し、使用期間が終了して剥がした際に、塗工層と粘着剤がボードに残るなどのトラブルの発生を回避することができる。
【００３２】
（３）中間層に含まれる中空状プラスチックピグメントは、無機填料よりも不透明度を向上させる効果が大きく、したがって、無機填料を用いる場合よりも、使用量が少なくてすむ。その結果、中間層に含有させる結着剤の比率を大きくできるため、中間層自体の強度や基材との密着強度を向上させることができる。また、無機填料を用いる場合よりも、中間層が柔軟になることも、密着強度の向上をもたらす。これらにより、施工時の取扱い中に損傷を受けて塗工層が剥離するなどのトラブルを防止することができる。特に、屋外で電飾看板として用いる場合などにおいて、雨水などが侵入してシート端部で剥離が生じるなどの問題を防止することができる。
（４）不透明度は中間層が確保するため、上層は無機填料を多く含有させたり、厚くする必要がなく、その結果、優れた印画品質及び強度をもたらす。
【００３３】
【実施例】
次に、本発明を実施例により、さらに詳細に説明するが、本発明は、これらの例によってなんら限定されるものではない。
なお、インクジェット記録用シートの性能は、以下に示す要領に従って評価した。また、印画は、顔料タイプのインクジェットプリンター「ＭＣ９０００」（セイコーエプソン社製）及びその純正品である顔料タイプのインクを使用して行った。
【００３４】
（１）基材＋中間層の不透明度、上層の不透明度、塗工層全体の不透明度
ＪＩＳ  Ｐ８１３８に準拠して測定した。
（２）湿潤時の剥離強度
２５ｍｍ幅の試験被着体にラミネートフイルム［桜井（株）製ＰＥＴラミネートフィルム「Ｇ０３ＥＶ５０Ｃ」］をラミネーターで貼り付け、２４時間蒸留水に浸漬させたのち、東洋精機（株）製万能試験機にて１８０°方向に剥がした際の剥離強度を測定した。
（３）発色
上記プリンターを用い、印画モードとしてＭＣ画材用紙・推奨設定にて青ベタ印画（２００％）を施した。基材側に光源を置き、塗工層側から印画部を目視で観察し、色彩の鮮明さを評価した。
（４）塗工層（上層及び中間層）の密着強度
中間層上にセロハンテープ［ニチバン製「ＣＴ４０５Ａ−１８」、長さ１０ｃｍ］を２ｋｇの圧着ロール３往復で貼り付け、４５°の角度で逆行する向きに剥離した際の剥がれ具合を、下記の判定基準で評価した。
○：セロハンテープに付着した塗工層の面積が３０％以下
△：セロハンテープに付着した塗工層の面積が３０％より大きく、６０％以下
×：セロハンテープに付着した塗工層の面積が６０％より大きい
（５）塗工層の耐水性（濡れた状態での耐擦過性）
充分に濡れた綿棒で荷重が０．９８Ｎになるようにインクジェット記録用シートの表面を、塗工層が脱離するまで擦り、それに要した回数を調べた。なお、１往復（片道約５０ｍｍ）を１回とカウントした。
【００３５】
実施例１
（１）中間層用塗工液の調製
次の成分を均一に混合して、中間層用塗工液を調製した。
a)中空状プラスチックピグメントとしてのスチレン−アクリル系共重合体粒子［ロームアンドハース社製、商品名「ローペイクＨＰ−９１」、固形分濃度２７．５重量％、平均粒径１μｍ、空隙率５０％］５３．６重量部
b)結着剤としてのポリエステル樹脂［東洋紡績（株）製、商品名「バイロナールＭＤ−１２００」、固形分濃度３４．０重量％］４３．４重量部
c)填料としての合成シリカ粒子［水澤化学工業（株）製、商品名「ミズカシルＰ−５２６」、固形分濃度１００．０％、平均粒径３．０μｍ］３．０重量部
【００３６】
（２）上層用塗工液の調製
次の成分を均一に混合して、上層用塗工液を調製した。
1)填料としての合成シリカ粒子［水澤化学工業（株）製、商品名「ミズカシルＰ−７８Ｆ」、固形分濃度１００．０％、平均粒径１２．５μｍ］３．７６重量部2)填料としての合成シリカ粒子［富士シリシア化学（株）製、商品名「サイリシア４４０」、固形分濃度１００．０重量％、平均粒径６．２μｍ］１２．１５重量部
3)結着剤としてポリウレタン樹脂［旭電化工業（株）製、商品名「アデカボンタイターＵＸ−１５９」、固形分濃度３２．０重量％］４５．５２重量部
4)界面活性剤「サーフィノールＤＦ−１１０Ｄ」［商品名、日信化学工業（株）製、固形分濃度１００．０％］０．１５重量部
5)カチオン化剤「ネオフィックスＥ−１１７」［商品名、日華化学（株）製、固形分濃度５０．０重量％］１０．１６重量部
6)水２８．２６重量部
尚、上記実施例１の中間層及び上層の塗工液の説明中の粒径は、レーザー回折法によるものである（但し「ミズカシルＰ−５２６」及び「ミズカシルＰ−７８Ｆ」はコールターカウンター法による）。
【００３７】
（３）インクジェット記録用シートの作製
厚み１００μｍの透明ポリエチレンテレフタレートフィルム［東洋紡績（株）製「コスモシャインＡ−８３００」］の一方の面に、乾燥後の厚みが２０μｍになるように、前記中間層用塗工液を塗工、乾燥処理して中間層を形成したのち、その上に乾燥後の厚みが２５μｍになるように、前記上層用塗工液を塗工、乾燥処理して上層を形成することにより、インクジェット記録用シートを作製した。
このインクジェット記録用シートの性能を第１表に示す。
【００３８】
実施例２
実施例１（１）において、中空状プラスチックピグメントとして「ローペイクＨＰ−９１」の代わりに、「ローペイクＯＰ−８４Ｊ」［商品名、ロームアンドハース社製、固形分濃度４２．５重量％、平均粒径０．５μｍ、スチレン−アクリル系共重合体粒子］を３４．６８重量部用いた以外は、実施例１と同様な操作を行い、インクジェット記録用シートを作製した。
このインクジェット記録用シートの性能を第１表に示す。
実施例３
実施例１（１）において、結着剤として「バイロナールＭＤ−１２００」の代わりに、「アクロナールＹＪ−６２２１Ｄ」［商品名、ＢＡＳＦディスパージョン社製、固形分濃度４９．０重量％、スチレン−アクリル共重合樹脂］を３０．０８重量部用いた。
また、基材として「コスモシャインＡ−８３００」の代わりに、「サンオリエントＰＢ−２６０」［商品名、二村化学工業社製、ポリプロピレンフィルム］を用いた。
それ以外は、実施例１と同様な操作を行い、インクジェット記録用シートを作製した。
このインクジェット記録用シートの性能を第１表に示す。
【００３９】
比較例１
実施例１（１）において、中空状プラスチックピグメント「ローペイクＨＰ−９１」の代わりに、二酸化チタン粒子［石原産業社製、商品名「タイペークＲ−７８０−２」、固形分濃度１００．０％、平均粒径０．２４μｍ（電子顕微鏡法）］を１６．２０重量部用いた以外は、実施例１と同様な操作を行い、インクジェット記録用シートを作製した。
このインクジェット記録用シートの性能を第１表に示す。
【００４０】
【表１】
0004015880.tif 000002
比較例１は、中間層の填料として二酸化チタンを用いているが、含有率を大きくすることにより、実施例と同等の不透明度に調製した。その結果、湿潤時の剥離強度、インク受理層の密着強度、塗工層の耐水性が低下した。
【００４１】
【発明の効果】
本発明によれば、中間層に中空状プラスチックピグメントを含有させることにより、塗工層の強度及び発色性などに優れ、特に電飾用途に好適なインクジェット記録用シートを提供することができる。